【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
下記式：
【化１】
2009526111.tif 000001
〔式中、Ａは、窒素、酸素及び硫黄から選択される少なくとも１個のヘテロ原子、特に１個の窒素原子と、窒素、置換された窒素、酸素及び硫黄から選択される少なくとも１個の更なるヘテロ原子とを含有する、５員、６員又は７員の芳香族複素環であり、
Ｒａ、Ｒ１、Ｒ２、Ｒ３、Ｒ４、Ｒ１′、Ｒ２′、Ｒ３′及びＲ４′は、互いに独立して、水素、ハロゲン、特にフッ素、又は有機置換基であるか、或いは
Ｒａ、Ｒ１、Ｒ２、Ｒ３、Ｒ４、Ｒ１′、Ｒ２′、Ｒ３′及びＲ４′は、可能であれば、一緒になって、場合により置換されていることができる、芳香族環若しくは芳香族複素環又は環系を形成し、
Ｒ７は、ハロゲン、特にフッ素、又は有機置換基であり、ここで同じ分子における２つ以上の置換基Ｒ７は、異なる意味を有してもよいか、又は一緒になって、芳香族環若しくは芳香族複素環、若しくは環系を形成することができ、ここで、
Ｒａ、Ｒ１、Ｒ２、Ｒ３、Ｒ４、Ｒ１′、Ｒ２′、Ｒ３′及びＲ４′の少なくとも１つは、基Ｒ１０であり、
Ｒ１０は、基−（Ｓｐ）ｘ１−〔ＰＧ′〕＜であり、
Ｓｐは、スペーサー単位であり、
ＰＧ′は、重合性基から誘導される基であり、
ｘ１は、０又は１であり、そして
ｘは、０又は１〜４の整数である〕
で示される反復単位を含むポリマー。
【請求項２】
下記式：
【化２】
2009526111.tif 000002
〔式中、
Ｒ１及びＲ１′は、互いに独立して、水素、ハロゲン、Ｃ１〜Ｃ１８アルキル、Ｅで置換されている及び／若しくはＤで中断されているＣ１〜Ｃ１８アルキル、Ｃ１〜Ｃ１８ペルフルオロアルキル、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、ＣＮ又は−ＣＯ−Ｒ２８であり、
Ｒ２、Ｒ３、Ｒ４、Ｒ２′、Ｒ３′及びＲ４′は、互いに独立して、Ｈ、ハロゲン、Ｃ１〜Ｃ１８アルキル、Ｅで置換されている及び／若しくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、Ｃ７〜Ｃ２５アラルキル、ＣＮ又は−ＣＯ−Ｒ２８であり、
Ｒ８は、Ｈ、Ｃ１〜Ｃ１８アルキル、Ｅで置換されている及び／若しくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、Ｃ７〜Ｃ２５アラルキル、ＣＮ又は−ＣＯ−Ｒ２８であり、
Ｒ９’、Ｒ９″、Ｒ９９及びＲ９９′は、Ｈ、Ｃ１〜Ｃ１８アルキル、Ｅで置換されている及び／若しくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、Ｃ７〜Ｃ２５アラルキル又は−ＣＯ−Ｒ２８であり、
Ｒ１０は、基−（Ｓｐ）ｘ１−〔ＰＧ′〕＜であり、ここで、Ｓｐはスペーサー単位であり、ＰＧ′は重合性基から誘導される基であり、ｘ１は０又は１であるか、或いは
Ｒ８及びＲ１０は、一緒になって、下記：
【化３】
2009526111.tif 000003
の基を形成し、
ここで、置換基Ｒ２０５、Ｒ２０６、Ｒ２０７及びＲ２０８の１つと、置換基Ｒ２０８及びＲ２１０の１つは、基Ｒ１０であり、他の置換基は、互いに独立して、Ｈ、Ｃ１〜Ｃ１８アルキル、Ｅで置換されている及び／若しくはＤで中断されているＣ１〜Ｃ１８アルキル、Ｃ１〜Ｃ１８アルコキシ、又はＥで置換されている及び／若しくはＤで中断されているＣ１〜Ｃ１８アルコキシであり、
Ｒ１１及びＲ１１′は、互いに独立して、水素、ハロゲン、特にフッ素、Ｃ１〜Ｃ１８アルキル、Ｅで置換されている及び／若しくはＤで中断されているＣ１〜Ｃ１８アルキル、Ｃ１〜Ｃ１８ペルフルオロアルキル、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、ＣＮ又は−ＣＯ−Ｒ２８であり、
Ｒ１２、Ｒ１３、Ｒ１４、Ｒ１２′、Ｒ１３′及びＲ１４′は、互いに独立して、Ｈ、ハロゲン、特にフッ素、Ｃ１〜Ｃ１８アルキル、Ｅで置換されている及び／若しくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、ＣＮ又は−ＣＯ−Ｒ２８であり、
Ｘは、Ｏ、Ｓ又はＮＲ１７であり、ここでＲ１７は、Ｃ１〜Ｃ１８アルキル、Ｅで置換されている及び／若しくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ７〜Ｃ２５アラルキル又は−ＣＯ−Ｒ２８であるか；或いは
互いに隣接している、置換基Ｒ１、Ｒ２、Ｒ３及びＲ４；Ｒ１′、Ｒ２′、Ｒ３′及びＲ４′；Ｒ１１、Ｒ１２、Ｒ１３及びＲ１４；Ｒ１１′、Ｒ１２′、Ｒ１３′及びＲ１４′の２つは、一緒になって、下記：
【化４】
2009526111.tif 000004
の基を形成するか、或いは
互いに隣接している２つの置換基Ｒ９９及びＲ９９′は、一緒になって、下記：
【化５】
2009526111.tif 000005
基を形成するか、或いは
互いに隣接している２つの置換基Ｒ４及びＲ４′、並びに／又はＲ１４及びＲ１４′は、一緒になって、下記：
【化６】
2009526111.tif 000006
の基を形成し、
ここで、Ｘ３は、Ｏ、Ｓ、Ｃ（Ｒ１１９）（Ｒ１２０）又はＮＲ１７であり、Ｒ１７は、上記で定義されたとおりであり、Ｒ１０５、Ｒ１０６、Ｒ１０７、Ｒ１０８、Ｒ１０５′、Ｒ１０６′、Ｒ１０７′及びＲ１０８′は、互いに独立して、Ｈ、Ｃ１〜Ｃ１８アルキル、Ｅで置換されている及び／若しくはＤで中断されているＣ１〜Ｃ１８アルキル、Ｃ１〜Ｃ１８アルコキシ、又はＥで置換されている及び／若しくはＤで中断されているＣ１〜Ｃ１８アルコキシであり、
Ｒ１１９及びＲ１２０は、互いに独立して、Ｈ、Ｃ１〜Ｃ１８アルキル、Ｅで置換されている及び／若しくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、又はＣ７〜Ｃ２５アラルキルであるか、或いは
Ｒ１１９及びＲ１２０は、一緒になって、式：＝ＣＲ１２１Ｒ１２２の基を形成し、ここで、 
Ｒ１２１及びＲ１２２は、互いに独立して、Ｈ、Ｃ１〜Ｃ１８アルキル、Ｅで置換されている及び／若しくはＤで中断されているＣ１〜Ｃ１８アルキル、Ｃ６〜Ｃ２４アリール、Ｇで置換されているＣ６〜Ｃ２４アリール、又はＣ２〜Ｃ２０ヘテロアリール、又はＧで置換されているＣ２〜Ｃ２０ヘテロアリールであるか、或いは
Ｒ１１９及びＲ１２０は、一緒になって、場合によりＣ１〜Ｃ１８アルキル、Ｅで置換されている及び／若しくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、Ｃ７〜Ｃ２５アラルキル又は−Ｃ（＝Ｏ）−Ｒ１２７で置換されていることができる５員又は６員環を形成し、
Ｒ１２７は、Ｈ；Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであり、
Ｄは、−ＣＯ−；−ＣＯＯ−；−Ｓ−；−ＳＯ−；−ＳＯ２−；−Ｏ−；−ＮＲ２５−；−ＳｉＲ３０Ｒ３１−；−ＰＯＲ３２−；−ＣＲ２３＝ＣＲ２４−；又は−Ｃ≡Ｃ−であり、そして
Ｅは、−ＯＲ２９；−ＳＲ２９；−ＮＲ２５Ｒ２６；−ＣＯＲ２８；−ＣＯＯＲ２７；−ＣＯＮＲ２５Ｒ２６；−ＣＮ；又はハロゲンであり、Ｇは、Ｅ、Ｃ１〜Ｃ１８アルキル、Ｄで中断されているＣ１〜Ｃ１８アルキル、Ｃ１〜Ｃ１８ペルフルオロアルキル、又はＥで置換されている及び／若しくはＤで中断されているＣ１〜Ｃ１８アルコキシであり、ここで、
Ｒ２３、Ｒ２４、Ｒ２５及びＲ２６は、互いに独立して、Ｈ；Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであるか；或いは
Ｒ２５及びＲ２６は、一緒になって、５員又は６員環、特に下記：
【化７】
2009526111.tif 000007
を形成し、
Ｒ２７及びＲ２８は、互いに独立して、Ｈ；Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであり、
Ｒ２９は、Ｈ；Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであり、
Ｒ３０及びＲ３１は、互いに独立して、Ｃ１〜Ｃ１８アルキル、Ｃ６〜Ｃ１８アリール、又はＣ１〜Ｃ１８アルキルで置換されているＣ６〜Ｃ１８アリールであり、そして
Ｒ３２は、Ｃ１〜Ｃ１８アルキル、Ｃ６〜Ｃ１８アリール、又はＣ１〜Ｃ１８アルキルで置換されているＣ６〜Ｃ１８アリールであるか、或いは
Ｒ９′、Ｒ１２、Ｒ１３、Ｒ１４、Ｒ１２′、Ｒ１３′及びＲ１４′は、基−（Ｓｐ）ｘ１−ＨＥＩであり、ここで、
Ｓｐは、スペーサー単位であり、
ＨＥＩは、ポリマーの正孔注入若しくは正孔輸送特性を増加する基（ＨＥＩＩ）であるか、又は、ポリマーの電子注入若しくは電子輸送特性を増加する基（ＨＥＩＩＩ）であり、
ｘ１は、０又は１であるが、但し、式ＸＩＶの化合物の場合では、置換基Ｒ１２、Ｒ１３、Ｒ１２′及びＲ１３′の少なくとも１つが基Ｒ１０である〕
で示される反復単位を含む、請求項１記載のポリマー。
【請求項３】
Ｒ１及びＲ１′が、水素であり、
Ｒ２、Ｒ３、Ｒ４、Ｒ２′、Ｒ３′及びＲ４′が、互いに独立して、Ｈ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｄで中断されているＣ１〜Ｃ１８アルコキシ又はＣ７〜Ｃ２５アラルキルであり、
Ｒ８が、Ｈ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、又はＤで中断されているＣ１〜Ｃ１８アルコキシであり、
互いに隣接している置換基Ｒ１、Ｒ２、Ｒ３、Ｒ４、Ｒ１′、Ｒ２′、Ｒ３′及びＲ４′の２つが、一緒になって、下記：
【化８】
2009526111.tif 000008
の基を形成するか、又は
互いに隣接している２つの置換基Ｒ４及びＲ４′が、一緒になって、下記：
【化９】
2009526111.tif 000009
の基を形成し、
ここで、Ｒ１０５、Ｒ１０６、Ｒ１０７及びＲ１０８は、互いに独立して、Ｈ又はＣ１〜Ｃ８アルキルであり、
Ｒ１０が、基−（Ｓｐ）ｘ１−〔ＰＧ′〕＜であり、ここで、Ｓｐがスペーサー単位であり、ＰＧ′が重合性基から誘導される基であり、ｘ１が０又は１であり、
Ｄが、−ＣＯ−；−ＣＯＯ−；−Ｓ−；−ＳＯ−；−ＳＯ２−；−Ｏ−；−ＮＲ２５−；−ＣＲ２３＝ＣＲ２４−；又は−Ｃ≡Ｃ−であり、
Ｒ２３、Ｒ２４、Ｒ２５及びＲ２６が、互いに独立して、Ｈ；Ｃ６〜Ｃ１８アリール；Ｃ１〜Ｃ８アルキル若しくはＣ１〜Ｃ８アルコキシで置換されているＣ６〜Ｃ１８アリール；Ｃ１〜Ｃ８アルキル；又は−Ｏ−で中断されているＣ１〜Ｃ８アルキルであるか、或いはＲ２５及びＲ２６が、一緒になって、５員又は６員環、特に下記：
【化１０】
2009526111.tif 000010
を形成する、
式Ｘ又はＸＩの反復単位を含む、請求項２記載のポリマー、
或いは
下記式：
【化１１】
2009526111.tif 000011
〔式中、
Ｒ９′は、Ｈ、Ｇで置換されていることができるＣ６〜Ｃ１８アリール、Ｇで置換されていることができるＣ２〜Ｃ１８ヘテロアリール、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、又はＥで置換されている及び／若しくはＤで中断されているＣ１〜Ｃ１８アルコキシであり、
Ｒ１１及びＲ１１′は、水素であり、
Ｒ１２、Ｒ１３、Ｒ１４、Ｒ１２′、Ｒ１３′及びＲ１４′は、水素であり、
Ｒ１７は、Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであるか、或いは
互いに隣接している置換基Ｒ１１、Ｒ１２、Ｒ１３、Ｒ１４、Ｒ１１′、Ｒ１２′、Ｒ１３′及びＲ１４′の２つは、一緒になって、下記：
【化１２】
2009526111.tif 000012
の基を形成するか、或いは
互いに隣接している２つの置換基Ｒ１４及びＲ１４′は、一緒になって、下記：
【化１３】
2009526111.tif 000013
の基を形成し、
ここで、Ｒ１０５、Ｒ１０６、Ｒ１０７、Ｒ１０８、Ｄ、Ｅ及びＲ１０は、上記で定義されたとおりである〕
で示される反復単位を含む、請求項２記載のポリマー。
【請求項４】
Ｓｐが、−Ａｒ−、−ＡｒＹ−、−ＹＡｒ−、−ＹＡｒ（ＣＲ４７Ｒ４８）ｎ−、−ＡｒＹ（ＣＲ４７Ｒ４８）ｎＡｒ−、−ＡｒＹ（ＣＲ４７Ｒ４８）ｎ−、−（ＣＲ４７Ｒ４８）ｎ−、−（ＹＣＲ４７Ｒ４８）ｎ−又は−（ＣＲ４７Ｒ４８Ｙ）ｎ−から選択され、ここで、
Ｙが、ＮＲ５、Ｏ、Ｓ、Ｃ＝Ｏ、Ｃ（＝Ｏ）Ｏであり、ここでＲ５が、Ｈ；Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであり；
Ｒ４７及びＲ４８が、互いに独立して、水素、フッ素又はＣ１〜Ｃ２０アルキルであり、
ｎが、１〜２０の整数であり、
Ａｒが、場合により置換されていることができる、アルキレン、シクロアルキレン、アリーレン、アラルキレン又はヘテロアリーレンであり、
ＰＧ′が、−Ｃ（Ｒ４４）＝ＣＨ２、−ＮＨＣ（Ｏ）−Ｃ（Ｒ４５）＝ＣＨ２、−ＯＣＨ２ＣＨ２ＯＣ（Ｏ）−Ｃ（Ｒ４５）＝ＣＨ２、−ＯＣ（Ｏ）−Ｃ（Ｒ４５）＝ＣＨ２、−Ｃ（Ｏ）−Ｃ（Ｒ４６）＝ＣＨ２、−Ｃ≡Ｃ−、−Ｎ≡Ｃ、−Ｏ−ＣＨ（ＣＨ２ＣＨ２ＣＨ＝ＣＨ２）２；Ｃ５〜Ｃ８シクロアルケニル、ビシクロアルケニル（５〜３０個の炭素原子を有する置換又は非置換ビシクロアルケニル基）、下記：
【化１４】
2009526111.tif 000014
から選択される重合性基から誘導される基であり、
ここで、
ｓが、１〜６の整数であり、ｍ１が、１〜６の整数であり、
Ｒ６が、水素又はＣ１〜Ｃ２０アルキルであり、
Ｒ４４が、水素又はＣ１〜Ｃ４アルキル又はハロゲンであり、
Ｒ４５が、水素、Ｃ１〜Ｃ４アルキル又はハロゲンであり、そして
Ｒ４６が、水素、Ｃ１〜Ｃ４アルキル又はＣ６〜Ｃ１２アリールであるか、或いは
ＰＧ′が、下記：
【化１５】
2009526111.tif 000015
の重合性基から誘導される基であり、
ここで、
ＡＨＧが、場合により置換されていることができる芳香族環又は芳香族複素環残基、例えば下記：
【化１６】
2009526111.tif 000016
であり、
Ｒ２１１及びＲ２１２が、互いに独立して、ハロゲン、−Ｃ≡ＣＨ、ボロン酸若しくはボロン酸エステル、−Ｍｇ−Ｈａｌ、−Ｚｎ−Ｈａｌ、−Ｓｎ（Ｒ２１３）３であり、ここでＨａｌがハロゲンであり、Ｒ２１３がＣ１〜Ｃ１８アルキルであり、
Ｒ２１４及びＲ２１４′が、互いに独立して、Ｈ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｄで中断されているＣ１〜Ｃ１８アルコキシ又はＣ７〜Ｃ２５アラルキルである、
請求項１〜３のいずれか１項記載のポリマー。
【請求項５】
ポリマーが、下記式：
【化１７】
2009526111.tif 000017
すなわち、
【表１】
2009526111.tif 000018
2009526111.tif 000019
2009526111.tif 000020
2009526111.tif 000021
2009526111.tif 000022
【化１８】
2009526111.tif 000023
で示されるホモポリマー、
下記式：
【化１９】
2009526111.tif 000024
すなわち
【表２】
2009526111.tif 000025
2009526111.tif 000026
2009526111.tif 000027
【化２０】
2009526111.tif 000028
で示されるホモポリマー、
下記式：
【化２１】
2009526111.tif 000029
すなわち
【表３】
2009526111.tif 000030
2009526111.tif 000031
2009526111.tif 000032
2009526111.tif 000033
2009526111.tif 000034
2009526111.tif 000035
【化２２】
2009526111.tif 000036
で示されるホモポリマー、
下記式：
【化２３】
2009526111.tif 000037
すなわち
【表４】
2009526111.tif 000038
2009526111.tif 000039
2009526111.tif 000040
2009526111.tif 000041
【化２４】
2009526111.tif 000042
で示されるホモポリマー、
下記式：
【化２５】
2009526111.tif 000043
【表５】
2009526111.tif 000044
2009526111.tif 000045
2009526111.tif 000046
【化２６】
2009526111.tif 000047
で示されるホモポリマー、
下記式：
【化２７】
2009526111.tif 000048
すなわち
【表６】
2009526111.tif 000049
2009526111.tif 000050
2009526111.tif 000051
2009526111.tif 000052
で示されるホモポリマー、
下記式：
【化２８】
2009526111.tif 000053
すなわち
【表７】
2009526111.tif 000054
2009526111.tif 000055
2009526111.tif 000056
2009526111.tif 000057
で示されるホモポリマー、
下記式：
【化２９】
2009526111.tif 000058
【表８】
2009526111.tif 000059
2009526111.tif 000060
2009526111.tif 000061
2009526111.tif 000062
2009526111.tif 000063
で示されるホモポリマー、
下記式：
【化３０】
2009526111.tif 000064
【表９】
2009526111.tif 000065
2009526111.tif 000066
で示されるホモポリマー、
下記式：
【化３１】
2009526111.tif 000067
【表１０】
2009526111.tif 000068
2009526111.tif 000069
2009526111.tif 000070
2009526111.tif 000071
で示されるホモポリマー、又は
下記式：
【化３２】
2009526111.tif 000072
【表１１】
2009526111.tif 000073
2009526111.tif 000074
2009526111.tif 000075
2009526111.tif 000076
2009526111.tif 000077
で示されるホモポリマーである、
請求項１〜４のいずれか１項記載のポリマー。
【請求項６】
ポリマーが、下記式：
【化３３】
2009526111.tif 000078
〔式中、
Ｒ２１６及びＲ２１７は、互いに独立して、Ｃ１〜Ｃ１８アルキルか、又は場合により１つ以上のＣ１〜Ｃ１８アルキル基で置換されていることができるＣ６〜Ｃ８アリールであり、そしてＲ１７は、Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルである〕で示される反復単位を含むか、或いはポリマーが、下記式：
【化３４】
2009526111.tif 000079
で示される反復単位を含む、請求項１記載のポリマー。
【請求項７】
請求項１〜６のいずれか１項記載のポリマーを含む、電子装置又はその部品。
【請求項８】
下記式：
【化３５】
2009526111.tif 000080
〔式中、ｘ、Ａ、Ｒａ、Ｒ１、Ｒ２、Ｒ３、Ｒ４、Ｒ１′、Ｒ２′、Ｒ３′、Ｒ４′及びＲ７は、請求項１で定義されたとおりであり、
Ｒａ、Ｒ１、Ｒ２、Ｒ３、Ｒ４、Ｒ１′、Ｒ２′、Ｒ３′及びＲ４′の少なくとも１つは、基Ｒ１０′であり、
Ｒ１０′は、基−（Ｓｐ）ｘ１−〔ＰＧ〕＜であり、ここで、
Ｓｐは、スペーサー単位であり、
ＰＧは、重合性基であり、
ｘ１は、０又は１であり、そして
ｘは、０又は１〜５の整数であるが、但し、以下の化合物が除外される
【化３６】
2009526111.tif 000081
〕で示される化合物。
【請求項９】
下記式：
【化３７】
2009526111.tif 000082
2009526111.tif 000083
〔式中、
Ｘ、Ｒ１、Ｒ１′、Ｒ２、Ｒ３、Ｒ４、Ｒ２′、Ｒ３′、Ｒ４′、Ｒ８、Ｒ９′、Ｒ９″、Ｒ９９、Ｒ９９′、Ｒ１７、Ｒ１１、Ｒ１１′、Ｒ１２、Ｒ１３、Ｒ１４、Ｒ１２′、Ｒ１３′及びＲ１４′は、請求項２で定義されたとおりであり、Ｒ１０′は、基−（Ｓｐ）ｘ１−〔ＰＧ〕であり、ここで、Ｓｐはスペーサー単位であり、ＰＧは重合性基であり、ｘ１は０又は１であるか、或いはＲ８及びＲ１０″は、一緒になって、下記：
【化３８】
2009526111.tif 000084
の基を形成し、
ここで、置換基Ｒ２０５、Ｒ２０６、Ｒ２０７及びＲ２０８の１つと、置換基Ｒ２０８及びＲ２１０の１つは、基Ｒ１０′であり、他の置換基は、互いに独立して、Ｈ、Ｃ１〜Ｃ１８アルキル、Ｅで置換されている及び／若しくはＤで中断されているＣ１〜Ｃ１８アルキル、Ｃ１〜Ｃ１８アルコキシ、又はＥで置換されている及び／若しくはＤで中断されているＣ１〜Ｃ１８アルコキシであるが、但し、式ＸＩＶの化合物の場合では、置換基Ｒ１２、Ｒ１３、Ｒ１２′及びＲ１３′の少なくとも１つが基Ｒ１０′である〕
で示される、請求項８記載の化合物。
【請求項１０】
Ｓｐが、−Ａｒ−、−ＡｒＹ−、−ＹＡｒ−、−ＹＡｒ（ＣＲ４７Ｒ４８）ｎ−、−（ＣＲ４７Ｒ４８）ｎ−、−（ＹＣＲ４７Ｒ４８）ｎ−又は−（ＣＲ４７Ｒ４８Ｙ）ｎ−から選択され、ここで、
Ｙが、ＮＲ５、Ｏ、Ｓ、Ｃ＝Ｏ、Ｃ（＝Ｏ）Ｏであり、ここでＲ５が、Ｈ；Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであり；
Ｒ４７及びＲ４８が、互いに独立して、水素、フッ素又はＣ１〜Ｃ２０アルキルであり、
ｎが、１〜２０の整数であり、
Ａｒが、場合により置換されていることができる、アルキレン、シクロアルキレン、アリーレン、アラルキレン又はヘテロアリーレンであり、
ＰＧが、−Ｃ（Ｒ４４）＝ＣＨ２、−ＮＨＣ（Ｏ）−Ｃ（Ｒ４５）＝ＣＨ２、−ＯＣＨ２ＣＨ２ＯＣ（Ｏ）−Ｃ（Ｒ４５）＝ＣＨ２、−ＯＣ（Ｏ）−Ｃ（Ｒ４５）＝ＣＨ２、−Ｃ（Ｏ）−Ｃ（Ｒ４６）＝ＣＨ２、−Ｃ≡Ｃ−、−Ｎ≡Ｃ、−Ｏ−ＣＨ（ＣＨ２ＣＨ２ＣＨ＝ＣＨ２）２；Ｃ５〜Ｃ８シクロアルケニル、ビシクロアルケニル（５〜３０個の炭素原子を有する置換又は非置換ビシクロアルケニル基）、下記：
【化３９】
2009526111.tif 000085
から選択される重合性基であり、
ここで、
ｓが、１〜６の整数であり、ｍ１が、１〜６の整数であり、
Ｒ６が、水素又はＣ１〜Ｃ２０アルキルであり、
Ｒ４４が、水素又はＣ１〜Ｃ４アルキル又はハロゲンであり、
Ｒ４５が、水素、Ｃ１〜Ｃ４アルキル又はハロゲンであり、そして
Ｒ４６が、水素、Ｃ１〜Ｃ４アルキル又はＣ６〜Ｃ１２アリールであるか、或いは
ＰＧが、下記：
【化４０】
2009526111.tif 000086
の重合性基であり、
ここでＡＨＧが、場合により置換されていることができる芳香族環又は芳香族複素環残基、例えば下記：
【化４１】
2009526111.tif 000087
であり、
Ｒ２１１及びＲ２１２が、互いに独立して、ハロゲン、−Ｃ≡ＣＨ、ボロン酸若しくはボロン酸エステル、−Ｍｇ−Ｈａｌ、−Ｚｎ−Ｈａｌ、−Ｓｎ（Ｒ２１３）３であり、ここでＨａｌがハロゲンであり、Ｒ２１３がＣ１〜Ｃ１８アルキルであり、
Ｒ２１４及びＲ２１４′が、互いに独立して、Ｈ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｄで中断されているＣ１〜Ｃ１８アルコキシ又はＣ７〜Ｃ２５アラルキルである、
請求項８又は９記載の化合物。